(57)【要約】【課題】  マテリアルリサイクルが可能であることは勿論のこと、加工性がよく生産性の低下のないリサイカブルケーブルを提供する。【解決手段】  リサイカブルケーブル１の絶縁体３の樹脂組成物は、（１）融点１２０℃以上のポリエチレン。（２）そのポリエチレンが密度０．９３０ｇ／ｃｍ３以上の高密度ポリエチレン。（３）このようなポリエチレン８０〜９９重量％に対して、１〜２０重量％の割合で低密度ポリエチレン、エチレン・酢酸ビニル共重合体（ＥＶＡ）、エチレン・アクリル酸エチル共重合体（ＥＥＡ）、エチレン・アクリル酸メチル共重合体、エチレン・メタクリル酸共重合体のいずれかを一種若しくは二種以上含有させてなるものとする。【選択図】    図１
2005209495.tif 000002
【特許請求の範囲】
【請求項１】
融点１２０℃以上で密度０．９３０ｇ／ｃｍ３以上の高密度ポリエチレン８０〜９９重量％に対して１〜２０重量％の割合で低密度ポリエチレン、エチレン・酢酸ビニル共重合体、エチレン・アクリル酸エチル共重合体、エチレン・アクリル酸メチル共重合体、エチレン・メタクリル酸共重合体のいずれかを一種若しくは二種以上含有させてなる樹脂組成物から絶縁体を成形した
ことを特徴とするリサイカブルケーブル。
【請求項２】
融点１２０℃以上のポリエチレンであるとともに、該ポリエチレンが直鎖状ポリエチレンと密度０．９３０ｇ／ｃｍ３以上の高密度ポリエチレンで少なくとも８０％が該高密度ポリエチレンであり、前記ポリエチレン８０〜９９重量％に対して１〜２０重量％の割合で低密度ポリエチレン、エチレン・酢酸ビニル共重合体、エチレン・アクリル酸エチル共重合体、エチレン・アクリル酸メチル共重合体、エチレン・メタクリル酸共重合体のいずれかを一種若しくは二種以上含有させてなる樹脂組成物から絶縁体を成形した
ことを特徴とするリサイカブルケーブル。
【発明の詳細な説明】
【技術分野】
【０００１】
本発明は、電力ケーブルであって特に作業性とリサイクル性に優れたリサイカブルケーブルに関する。
【背景技術】
【０００２】
従来の電力ケーブルは、耐熱性と誘電特性を保持させるために、架橋ポリエチレンからなる絶縁体を用いているが、その架橋ポリエチレンは、熱可塑性を有してないことから、電力ケーブルを分離回収してリサイクルすることは非常に困難であるという問題点を有している。そこで、下記特許文献１に開示されたリサイカブルケーブルの絶縁体、すなわちメルトテンションが３ｇ以上であり融点が１２０℃以上の直鎖状ポリエチレンの絶縁体を用いることが考えられる。
【特許文献１】特開２０００−２９９０２３号公報
【発明の開示】
【発明が解決しようとする課題】
【０００３】
しかしながら、直鎖状ポリエチレンはシャープな分子量分布を持つために、機械物性に優れているという反面、加工が難しいという問題点を有している。
【０００４】
本発明は、上述した事情に鑑みてなされるもので、マテリアルリサイクルが可能であることは勿論のこと、加工性がよく生産性の低下のないリサイカブルケーブルを提供することを課題とする。
【課題を解決するための手段】
【０００５】
上記課題を解決するためなされた請求項１記載の本発明のリサイカブルケーブルは、融点１２０℃以上で密度０．９３０ｇ／ｃｍ３以上の高密度ポリエチレン８０〜９９重量％に対して１〜２０重量％の割合で低密度ポリエチレン、エチレン・酢酸ビニル共重合体、エチレン・アクリル酸エチル共重合体、エチレン・アクリル酸メチル共重合体、エチレン・メタクリル酸共重合体のいずれかを一種若しくは二種以上含有させてなる樹脂組成物から絶縁体を成形したことを特徴としている。
【０００６】
上記課題を解決するためなされた請求項２記載の本発明のリサイカブルケーブルは、融点１２０℃以上のポリエチレンであるとともに、該ポリエチレンが直鎖状ポリエチレンと密度０．９３０ｇ／ｃｍ３以上の高密度ポリエチレンで少なくとも８０％が該高密度ポリエチレンであり、前記ポリエチレン８０〜９９重量％に対して１〜２０重量％の割合で低密度ポリエチレン、エチレン・酢酸ビニル共重合体、エチレン・アクリル酸エチル共重合体、エチレン・アクリル酸メチル共重合体、エチレン・メタクリル酸共重合体のいずれかを一種若しくは二種以上含有させてなる樹脂組成物から絶縁体を成形したことを特徴としている。
【発明の効果】
【０００７】
請求項１に記載された本発明によれば、非架橋ポリオレフィンを使用していることから、マテリアルリサイクルを可能にすることができるという効果を奏する。また、直鎖状ポリエチレンを用いてないことから、加工性を高め生産性の向上を図ることができるという効果を奏する。
【０００８】
請求項２に記載された本発明によれば、非架橋ポリオレフィンを使用していることから、マテリアルリサイクルを可能にすることができるという効果を奏する。また、直鎖状ポリエチレンの配合率を少なく設定していることから、加工性を高め生産性の向上を図ることができるという効果を奏する。
【発明を実施するための最良の形態】
【０００９】
以下、図面を参照しながら説明する。図１は本発明のリサイカブルケーブルの一実施の形態を示す構成図である。
【００１０】
図１において、引用符号１は本発明のリサイカブルケーブルを示している。そのリサイカブルケーブル１は、低圧のケーブルであって、既知の導体２と、導体２の上に被覆される絶縁体３と、絶縁体３の上に被覆される既知のシース４とを備えて構成されている。絶縁体３は、本発明の要旨となる樹脂組成物からなるものであり、その樹脂組成物は以下の二つの内のいずれかが選択されるようになっている。
【００１１】
一つ目の樹脂組成物は、（１）融点１２０℃以上のポリエチレン。（２）そのポリエチレンが密度０．９３０ｇ／ｃｍ３以上の高密度ポリエチレン。（３）このようなポリエチレン８０〜９９重量％に対して、１〜２０重量％の割合で低密度ポリエチレン、エチレン・酢酸ビニル共重合体（ＥＶＡ）、エチレン・アクリル酸エチル共重合体（ＥＥＡ）、エチレン・アクリル酸メチル共重合体、エチレン・メタクリル酸共重合体のいずれかを一種若しくは二種以上含有させてなるものである。
【００１２】
二つ目の樹脂組成物は、（１）融点１２０℃以上のポリエチレン。（２）そのポリエチレンが直鎖状ポリエチレンと密度０．９３０ｇ／ｃｍ３以上の高密度ポリエチレンで少なくとも８０％がその高密度ポリエチレン。（３）このようなポリエチレン８０〜９９重量％に対して、１〜２０重量％の割合で低密度ポリエチレン、エチレン・酢酸ビニル共重合体、エチレン・アクリル酸エチル共重合体、エチレン・アクリル酸メチル共重合体、エチレン・メタクリル酸共重合体のいずれかを一種若しくは二種以上含有させてなるものである。
【００１３】
尚、上記配合以外になる場合には、加熱変形性や加工性が良好にならない恐れがあるものとする。融点１２０℃以上で密度０．９３０ｇ／ｃｍ３以上の高密度ポリエチレンを用いるのは、加熱変形性をよくするためである。
【００１４】
上記構成において、本発明のリサイカブルケーブル１は、絶縁体３の樹脂組成物に非架橋ポリオレフィンを使用していることから、マテリアルリサイクルが可能であるという利点を有している。また、絶縁体３の樹脂組成物に直鎖状ポリエチレンを用いない、又は、直鎖状ポリエチレンの配合率を少なく設定していることから、加工性を高め生産性の向上を図ることができるという利点を有している。
【００１５】
その他、本発明は本発明の主旨を変えない範囲で種々変更実施可能なことは勿論である。
【実施例】
【００１６】
本発明の具体的な実施例について説明する。
【００１７】
＜実施例１＞実施例１は、融点１２０℃以上で密度０．９３５ｇ／ｃｍ３の高密度ポリエチレンが８０重量％、密度０．９１０ｇ／ｃｍ３の低密度ポリエチレンが２０重量％となる樹脂組成物を用いた場合である。
【００１８】
＜実施例２＞実施例２は、融点１２０℃以上で密度０．９３５ｇ／ｃｍ３の高密度ポリエチレンが６４重量％、融点１２０℃以上で密度０．９２５ｇ／ｃｍ３の直鎖状ポリエチレンが１６重量％、エチレン・アクリル酸エチル共重合体（ＥＥＡ）が２０重量％となる樹脂組成物を用いた場合である。
【００１９】
＜実施例３＞実施例３は、融点１２０℃以上で密度０．９３５ｇ／ｃｍ３の高密度ポリエチレンが７６重量％、融点１２０℃以上で密度０．９２５ｇ／ｃｍ３の直鎖状ポリエチレンが１９重量％、密度０．９１０ｇ／ｃｍ３の低密度ポリエチレンが５重量％となる樹脂組成物を用いた場合である。
【００２０】
＜従来例１＞従来例１は、架橋ポリエチレンが１００重量％となる樹脂組成物を用いた場合である。
【００２１】
＜従来例２＞従来例２は、融点１２０℃以上で密度０．９２５ｇ／ｃｍ３の直鎖状ポリエチレンが１００重量％となる樹脂組成物を用いた場合である。
【００２２】
上記実施例１〜３、従来例１〜２の各組成に基づいて樹脂組成物を製造し、それぞれについて加熱変形性、加工性、及びリサイクル性の評価をする。加熱変形性の評価は、日本工業規格ＪＩＳ  Ｋ  ６７２３の試験を行ったものであり、良好な結果の場合に『○』、これ以外の結果の場合に『×』の判定をするものとする。加工性の評価は、ラボプラストミル押出機による押出後の外観評価を行ったものであり、良好な結果の場合に『○』、これ以外の結果の場合に『×』の判定をするものとする。リサイクル性の評価は、押出機による再押出の可否の試験を行ったものであり、良好な結果の場合に『○』、これ以外の結果の場合に『×』の判定をするものとする。
【００２３】
【表１】
2005209495.tif 000003
【００２４】
表１の加熱変形性の評価結果によれば、実施例１〜３、従来例１〜２とも良好な結果であることが分かる。また、加工性の評価結果によれば、実施例１〜３と従来例１が良好な結果であることが分かる。従来例２は、直鎖状ポリエチレンを用いてなるものであることから、当然に加工性が悪くなる。さらに、リサイクル性の評価によれば、実施例１〜３と従来例２が良好な結果であることが分かる。従来例１は、架橋ポリエチレンを用いてなるものであることから、当然にリサイクル性の結果が『×』の判定になる。
【図面の簡単な説明】
【００２５】
【図１】本発明によるリサイカブルケーブルの一実施の形態を示す構成図である。
【符号の説明】
【００２６】
１  リサイカブルケーブル
２  導体
３  絶縁体
４  シース
【図１】
2005209495.tif 000004